(57)【要約】      （修正有）【課題】建築、橋梁などの大型構造物に使用される溶接構造用鋼材において、大入熱溶接部においてもシャルピー試験で安定して高い値を示す靭性に優れた鋼材およびその製造方法について提供する。【解決手段】質量％で、Ｃ：０．０１〜０．２％、Ｓｉ：０．０３〜０．５％、Ｍｎ：０．５〜２．０％、Ｐ：０．０２％以下、Ｓ：０．０１％未満、Ａｌ：０．００５超〜０．０８％、Ｔｉ：０．０００５〜０．０２％、Ｃａ：０．０００３〜０．０２％、Ｎ：０．００２〜０．００９％及びＯ（酸素）：０．００１〜０．００３５％を含有し、残部はＦｅ及び不純物からなり、板厚方向で１／４位置におけるフェライト面積率が１５％以上であり、鋼中に粒径０．５〜５μｍのＣａＯ・Ａｌ２Ｏ３系介在物が存在し、その介在物のアスペクト比が１．９以下であることを特徴とする大入熱溶接熱影響部の靱性に優れた鋼材とその製造方法。【選択図】なし【特許請求の範囲】
【請求項１】
質量％で、Ｃ：０．０１〜０．２％、Ｓｉ：０．０３〜０．５％、Ｍｎ：０．５〜２．０％、Ｐ：０．０２％以下、Ｓ：０．０１％未満、Ａｌ：０．００５超〜０．０８％、Ｔｉ：０．０００５〜０．０２％、Ｃａ：０．０００３〜０．０２％、Ｎ：０．００２〜０．００９％及びＯ（酸素）：０．００１〜０．００３５％を含有し、残部はＦｅ及び不純物からなり、下記の(１)式、（２）式および（３）式を満足するとともに、板厚方向で１／４位置におけるフェライト面積率が１５％以上であり、鋼中に粒径０．５〜５μｍのＣａＯ・Ａｌ２Ｏ３系介在物が存在し、その介在物のアスペクト比が１．９以下であることを特徴とする大入熱溶接熱影響部の靱性に優れた鋼材。
０．５０≦Ｃａ／Ｏ≦１．３０  ・・・・・(１)式
Ｔｉ／Ｎ＜３．４  ・・・・・(２)式
Pcm＊≦０．２３  ・・・・・(３)式
ここで、
Pcm＊=C+Si/30+Mn/20+Cu/20+Ni/60+Cr/20+Mo/15+V/3+Nb/2+23{B-(10.8/14.1)(N-Ti/3.4)}
ただし、B-(10.8/14.1)(N-Ti/3.4)≦０のとき、B-(10.8/14.1)(N-Ti/3.4)＝０として取り扱う。
また、(１)式、（２）式および（３）式の元素記号はその元素の含有量（質量％）を示し、アスペクト比とは、鋼材の圧延方向に平行な断面で観察される介在物の長径を短径で除した値を意味する。
【請求項２】
Ｆｅの一部に代えて、質量％で、Ｂ：０．００５％以下、Ｎｂ：０．０５％以下、Ｖ：０．１％以下、Ｃｕ：１．５％以下、Ｎｉ：６．０％以下、Ｃｒ：１．０％以下及びＭｏ：０．８％以下の中から選んだ１種または２種以上を含有することを特徴とする、請求項１に記載の鋼材。
【請求項３】
建築鋼管用として用いられることを特徴とする、請求項１または２に記載の鋼材。
【請求項４】
溶鋼中のＡｌ含有量が０．００５〜０．０８質量％の範囲となるようにＡｌを添加して脱酸し、さらに脱ガス装置で１５分以上処理した後、溶鋼温度を１６００±７０℃に保った状態でＣａを添加し、鋳造したスラブを熱間圧延した後、７５０℃以下の温度から水冷を開始することを特徴とする、請求項１から３までのいずれかに記載の鋼材の製造方法。
【発明の詳細な説明】
【技術分野】
【０００１】
本発明は、入熱２００ｋＪ／ｃｍを超える大入熱の溶接熱影響部（以下、ＨＡＺと称す）靭性に優れた鋼材及びその製造方法に関するものである。特に、建築、橋梁などの大型構造物に使用され、大入熱溶接熱影響部の靭性が安定して高い値を示すことが求められる鋼材及びその製造方法に関する。
【背景技術】
【０００２】
建築、橋梁などの大型構造物に使用される溶接構造用鋼材の材質特性に対する要求は年々厳しさを増しており、母材靭性と同様に、ＨＡＺ靭性に対しても、より厳しい要求がなされている。特に、ＨＡＺ靭性が母材靭性と比較して大幅に劣る場合には、大型地震によりＨＡＺからき裂が発生し建造物が倒壊するといった危険性がある。
【０００３】
優れたＨＡＺ靭性を有する大入熱溶接用鋼材に関しては、例えば、特許文献１には、鋼材中のＣａ、Ｏ、Ｓの含有量を調整することによって、大入熱溶接をした際に溶接熱影響部が微細な組織となるようにすることが記載されている。
【０００４】
ここでは、鋼板を溶製する際の凝固段階でＣａＳを晶出させ、さらに、ＣａＳの表面上にＭｎＳを析出させ、さらに、ＭｎＳ上には、ＴｉＮ、ＢＮ、ＡｌＮ、ＶＮ等のフェライト生成核を析出させることにより、大入熱溶接時の高温化でも溶解しないフェライト変態生成核を微細に分散させ、ＨＡＺ組織を微細なフェライト-パーライト組織として高靭性化を達成させるとしている。
【０００５】
また、特許文献２には、製鋼段階で、脱酸材をＴｉ、Ａｌ、Ｃａの順に添加し、その後さらにＡｌを添加することによって、溶接継手部靱性の優れた鋼材の製造方法が記載されている。
【０００６】
ここでは、Ｃａ、Ａｌ、Ｔｉのいずれか２種を含有する複合酸化物の微細分散と個数増加を図り、オーステナイト粒の細粒化や微細フェライトの生成によって、優れたＨＡＺ靭性を持つ鋼材が製造できるとしている。
【先行技術文献】
【特許文献】
【０００７】
【特許文献１】特開２００２−２５６３７９号公報
【特許文献２】特開２００１−２８８５０９号公報
【発明の概要】
【発明が解決しようとする課題】
【０００８】
従来であれば、シャルピー試験においても吸収エネルギーの平均値で規定値をクリアすれば、その要求を満足させることができた。ところが、建築、橋梁などの鋼構造物に対する安全性確保の要求はますます高まってきており、最近では安定的な高靭性が求められ、大入熱溶接ＨＡＺにおけるシャルピー吸収エネルギー個々値のバラツキまで問題にされるようになってきた。
【０００９】
しかしながら、上記特許文献１及び２に記載された発明では、このような要求を満足させることはできない。
【００１０】
具体的には、次の２点である。
【００１１】
(i) シャルピー試験において吸収エネルギーの平均値が高くても、個々値にバラツキがあるということは、本質的に靭性が安定しておらず、試験を繰り返すと、平均値としても低値を示す確率が高いと考えられるようになってきたこと。
【００１２】
(ii) 重要な鋼構造物に対しては、安全性確認のために、例えば溶接長１００ｍ当り１回のシャルピー試験を行い合格することを求められる場合があること。そのような場合には、シャルピー吸収エネルギー個々値のレベルで安定した高靭性が得られなければ、何度も繰り返される試験にすべて合格することが困難であること。
【００１３】
さらに、建築、橋梁などの鋼構造物用の鋼材として用いるためには、大型地震に対して安全性が高いことも必要とされる。このため、鋼材の降伏強度と引張強さの比である降伏比が低いことが必要となる。
【００１４】
本発明の目的は、このような状況に鑑みて、ＨＡＺにおけるシャルピー試験で安定して高い吸収エネルギーを確保でき、そして、建築、橋梁などの鋼構造物用として用いることができる、大入熱溶接熱影響部の靱性に優れた鋼材を提供することにある。
【課題を解決するための手段】
【００１５】
本発明者等は、大入熱溶接熱影響部においても安定した高靭性を有する鋼材を提供するべく、種々の検討と実験を行った。その結果、次の(a)〜(e)に示すとおり、適正な介在物制御と硬質第二相組織制御の技術を組合せることによって、新たな金属学的効果に関する知見を得た。
【００１６】
(a) 一般に、溶接熱影響部に高靭性が要求される重要構造物には、Ａｌにより鋼中の酸素を除去したＡｌキルド鋼が用いられる。ところが、上述したとおり、Ａｌキルド鋼は、溶接熱影響部において、シャルピー試験などでは個々値のバラツキが大きいため、破壊安全性をさらに確保すべく、溶接熱影響部においてもさらに安定していることが求められる。
【００１７】
(b) 発明者らは、シャルピー試験の吸収エネルギー個々値のバラツキについて鋭意研究した結果、鋼中の粗大介在物あるいは圧延で点列状につらなった介在物の集合体が、溶接熱影響部のシャルピー試験時にき裂の発生と伝播を助長し、吸収エネルギーのバラツキの原因となっており、ＨＡＺ組織の微細化だけではこれらのバラツキを抑えられないことが判明した。なお、鋼中の粗大介在物とは、主としてＡｌ２Ｏ３系介在物のことである。そして、Ａｌ２Ｏ３系介在物や圧延で伸延されたＭｎＳなどの硫化物系の介在物が圧延で砕かれて、点列状につらなって介在物群が生じるのである。
【００１８】
(c) このような粗大介在物ないし点列状の介在物群が、シャルピー試験片のノッチ近傍に存在すれば、その周囲に発生する応力集中効果により、へき開破壊の発生およびき裂の伝播が容易となり、シャルピー試験の吸収エネルギーは著しく低下する。したがって、鋼材中の介在物形態を制御してこれらの点列状の介在物群の生成を防止することが、吸収エネルギーの個々値のバラツキを防止するための重要な要素となる。
【００１９】
(d) しかし、一方で、入熱２００ｋＪ／ｃｍを超える大入熱溶接ＨＡＺではこれら介在物群の生成のみならず、硬質第二相組織の生成もまた、へき開破壊の発生およびき裂の伝播を助長することが判明した。つまり硬質第二相組織が生成すると介在物形態制御によるシャルピー吸収エネルギーの改善効果が失われてしまうことが新たに判明した。
【００２０】
(e) その理由は、これらＨＡＺにて生成する硬質第二相組織をつぶさに観察した結果からすると、マルテンサイト組織とオーステナイト相とが複合した島状マルテンサイト組織が生成したためであると推定される。というのは、このような複合した島状マルテンサイトはシャルピー吸収エネルギーを著しく低下させる原因となるためである。したがって、入熱２００ｋＪ／ｃｍを超える大入熱溶接ＨＡＺの靭性を改善するためには、鋼材中の介在物形態制御に加えて、島状マルテンサイトの生成を防止すればよい。
【００２１】
本発明は、上記の知見を基礎としてなされたものであり、その要旨は下記の(1)〜(3)の大入熱溶接熱影響部の靱性に優れた鋼材及び(4)の鋼材の製造方法にある。
【００２２】
(1) 質量％で、Ｃ：０．０１〜０．２％、Ｓｉ：０．０３〜０．５％、Ｍｎ：０．５〜２．０％、Ｐ：０．０２％以下、Ｓ：０．０１％未満、Ａｌ：０．００５超〜０．０８％、Ｔｉ：０．０００５〜０．０２％、Ｃａ：０．０００３〜０．０２％、Ｎ：０．００２〜０．００９％及びＯ（酸素）：０．００１〜０．００３５％を含有し、残部はＦｅ及び不純物からなり、下記の(１)式、（２）式および（３）式を満足するとともに、板厚方向で１／４位置におけるフェライト面積率が１５％以上であり、鋼中に粒径０．５〜５μｍのＣａＯ・Ａｌ２Ｏ３系介在物が存在し、その介在物のアスペクト比が１．９以下であることを特徴とする大入熱溶接熱影響部の靱性に優れた鋼材。
【００２３】
０．５０≦Ｃａ／Ｏ≦１．３０  ・・・・・(１)式
Ｔｉ／Ｎ＜３．４  ・・・・・(２)式
Pcm＊≦０．２３  ・・・・・(３)式
ここで、
Pcm＊=C+Si/30+Mn/20+Cu/20+Ni/60+Cr/20+Mo/15+V/3+Nb/2+23{B-(10.8/14.1)(N-Ti/3.4)}
ただし、B-(10.8/14.1)(N-Ti/3.4)≦０のとき、B-(10.8/14.1)(N-Ti/3.4)＝０として取り扱う。
【００２４】
また、(１)式、（２）式および（３）式の元素記号はその元素の含有量（質量％）を示し、アスペクト比とは、鋼材の圧延方向に平行な断面で観察される介在物の長径を短径で除した値を意味する。
【００２５】
(2) Ｆｅの一部に代えて、質量％で、Ｂ：０．００５％以下、Ｎｂ：０．０５％以下、Ｖ：０．１％以下、Ｃｕ：１．５％以下、Ｎｉ：６．０％以下、Ｃｒ：１．０％以下及びＭｏ：０．８％以下の中から選んだ１種または２種以上を含有することを特徴とする、上記(1)の鋼材。
【００２６】
(3) 建築鋼管用として用いられることを特徴とする、上記(1)又は(2)の鋼材。
【００２７】
(4) 溶鋼中のＡｌ含有量が０．００５〜０．０８質量％の範囲となるようにＡｌを添加して脱酸し、さらに脱ガス装置で１５分以上処理した後、溶鋼温度を１６００±７０℃に保った状態でＣａを添加し、鋳造したスラブを熱間圧延した後、７５０℃以下の温度から水冷を開始することを特徴とする、上記(1)〜(3)のいずれかの鋼材の製造方法。
【発明の効果】
【００２８】
本発明によれば、大入熱溶接熱影響部におけるシャルピー試験で安定して高い吸収エネルギーを確保できるので、建築、橋梁などの鋼構造物に好適な靱性に優れた鋼材を提供することができる。
【発明を実施するための形態】
【００２９】
以下、本発明に係る鋼材に関して、その化学組成、フェライト面積率および介在物について説明するとともに、本発明に係る製造方法についても説明する。なお、含有量に関する「％」は「質量％」を意味する。
【００３０】
（Ａ）化学組成について
Ｃ：０．０１〜０．２％
Ｃは、母材及び溶接部の強度と靭性を確保するために、０．０１％以上含有させる必要がある。しかし、Ｃの含有量が多すぎると、島状マルテンサイトの生成を助長しＨＡＺ靭性を低下させるとともに溶接性を劣化させるため、その上限を０．２％とする。
【００３１】
Ｓｉ：０．０３〜０．５％
Ｓｉは、Ｓｉは鋼の予備脱酸に効果があり、また母材の強度確保に有効であるので、０．０３％以上含有させる必要がある。しかし、過剰に含有すると、島状マルテンサイトの生成を助長しＨＡＺ靭性を劣化させるため、その上限を０．５％とする。Ｓｉの好ましい含有量は０．４％以下である。
【００３２】
Ｍｎ：０．５〜２．０％
Ｍｎは母材及びＨＡＺ部の強度と靭性を確保するために、０．５％以上含有させる必要がある。しかし、Ｍｎの含有量が多すぎると、ＨＡＺ靭性の劣化や、スラブの中心偏析助長による溶接性劣化などが起こるため、その上限を２．０％とする。
【００３３】
Ｐ：０．０２％以下
Ｐは、本発明においては不純物元素であり、多すぎるとスラブ中心偏析を促進し、また、ＨＡＺの粒界破壊を促進して、母材及びＨＡＺの機械的性質を低下させる。したがって、可及的に少ない方が好ましいが、Ｐの含有量が０．０２％以下であれば、母材及びＨＡＺの靱性は確保できるので、０．０２％以下に規定する。
【００３４】
Ｓ：０．０１％未満
Ｓは、本発明においては不純物元素であり、多すぎると板厚中心部で延伸したＭｎＳが多量に生成するため、母材及びＨＡＺの靭性を低下させる。また、Ｃａとの親和力が大きく、ＣａＳを生成するため、適正な複合酸化物の生成を阻害する。したがって、可及的に少ない方が好ましいが、Ｓの含有量が０．０１％未満であれば、母材及びＨＡＺの靱性は確保でき、また、適正な複合酸化物の生成を阻害することもないので、０．０１％未満に規定する。なお、好ましくは０．００１％未満、より好ましくは０．０００４％未満である。
【００３５】
Ａｌ：０．００５％を超えて０．０８％以下
Ａｌは本発明において重要な元素の一つである。Ａｌを溶鋼中に添加した場合、脱酸剤として作用し、Ａｌ２Ｏ３を生成する。Ａｌ２Ｏ３は溶鋼中にてクラスターを形成し、圧延を施した場合にはこれらのクラスターが分離し、点列状につらなって鋼材中に分散することとなる。この場合、点状につらなったＡｌ２Ｏ３はシャルピー試験時のき裂の発生起点となり、母材の靭性を劣化させる。また、Ａｌ２Ｏ３は安定な酸化物であるため、溶接によっても変化せず、最終的にＨＡＺに残留するため、ＨＡＺ靭性をも劣化させる。
【００３６】
しかしながら、ＡｌとともにＣａを添加することによって、鋼中にＣａＯ・Ａｌ２Ｏ３系介在物を生成せしめると、破壊起点として作用することが防止される。したがって、Ａｌは０．００５％を超えて含有させる必要がある。一方、Ａｌを大量に含有させると、鋼中に固溶するＡｌが増加し、溶接冷却過程において残留オーステナイトのセメンタイトへの分解反応を抑制して島状マルテンサイトを増加させ、溶接部の靭性を低下させる。したがって、Ａｌの含有量は０．０８％以下とする。
【００３７】
Ｔｉ：０．０００５〜０．０２％
Ｔｉは、鋼中のＮと反応してＴｉＮとして析出し、ＨＡＺでのオーステナイトの粗大化を抑制するとともに、フェライト変態の核として作用して粒内組織を微細化する効果を有するので、ＨＡＺ靭性を向上させる。この効果を得るには、Ｔｉを０．０００５％以上含有させる必要がある。一方、Ｔｉの含有量が多くなると、固溶Ｔｉが増加し、ＨＡＺ靭性が低下するため、０．０２％以下とする。
【００３８】
Ｃａ：０．０００３〜０．０２％
Ｃａは本発明において重要な元素の一つであり、介在物の球状化を達成するためにはＡｌ、Ｏとともに、その含有量を厳密に制御する必要がある。Ｃａを溶鋼中に添加した場合には脱酸剤として作用し、Ａｌとともに鋼中にＣａＯ・Ａｌ２Ｏ３系介在物を形成するので、介在物形態を制御するためにも必要な元素である。したがって、Ｃａを０．０００３％以上含有させる必要がある。しかし、大量に添加すると鋼の清浄性を低下させ、母材およびＨＡＺの靭性を劣化させる。このため、Ｃａの含有量は０．０２％以下とする。
【００３９】
Ｎ：０．００２〜０．００９％
Ｎは、ＴｉＮの析出に極めて重要な元素であり、鋼中のＴｉと反応してＴｉＮとして析出し、ＨＡＺでのオーステナイトの粗大化を抑制するとともに、フェライト変態の核として作用して粒内組織を微細化する効果を有するので、ＨＡＺ靭性を向上させる。この効果を得るには、Ｎを０．００２％以上含有させる必要がある。また、Ｎの含有量が０．００２％を下回ると、ＴｉＮの析出量が不足し、冷却時に有害なＴｉ炭化物が生成するので、Ｎを０．００２％以上含有させる必要がある。一方、Ｎの含有量が多くなると、固溶Ｎの増大を招き、ひいてはＨＡＺ靭性の劣化を招くことから、Ｎの含有量の上限は０．００９％を上限とする。
【００４０】
Ｏ（酸素）：０．００１〜０．００３５％
Ｏ（酸素）は、Ａｌ、Ｃａと並んで、本発明において重要な元素の一つである。ＯはＡｌ、Ｃａとともに、鋼中にＣａＯ・Ａｌ２Ｏ３系介在物を生成することで、破壊起点として作用することを防止するとともに、この介在物の分散個数や粒径とも直接的に関わる。したがって、Ｏ（酸素）は０．００１％以上含有させる必要がある。一方、Ｏ（酸素）を過剰に含有させると、粗大な酸化物を形成するとともに、介在物個数を必要以上に増加させ、母材の清浄性を低下させて、母材およびＨＡＺの靭性に悪影響を及ぼす。よって、その上限を０．００３５％とする。
【００４１】
本発明に係る鋼材は、上記の化学成分のほかに、さらに、Ｂ、Ｎｂ、Ｖ、Ｃｕ、Ｎｉ、Ｃｒ及びＭｏの中から選んだ１種または２種以上を含有させてもよい。これらの元素を含有させてもよい理由とそのときの含有量は次のとおりである。
【００４２】
Ｂ：０．００５％以下
Ｂは必要に応じて含有させることができる。含有させれば、焼入れ性を高めて母材やＨＡＺの機械的性質を向上させる効果がある。しかしながら、０．００５％を超えて含有させるとＨＡＺ靭性や溶接性の低下を招くので、Ｂの含有量の上限を０．００５％とする。好ましい上限は、０．００２％である。なお、焼入れ性を高めて母材やＨＡＺの機械的性質を向上させる効果を確実に発現させるためには、０．０００３％以上含有させるのが好ましい。
【００４３】
Ｎｂ：０．０５％以下
Ｎｂは必要に応じて含有させることができる。含有させれば、母材組織の微細化を促進して母材の機械的性質を向上させる効果がある。しかしながら、０．０５％を超えて含有させると母材とＨＡＺの靭性の低下を招くので、Ｎｂの含有量の上限を０．０５％とする。なお、母材組織の微細化を促進して母材の機械的性質を向上させる効果を確実に発現させるためには、０．００４％以上含有させるのが好ましい。
【００４４】
Ｖ：０．１％以下
Ｖは必要に応じて含有させることができる。含有させれば、焼戻し時の炭窒化物析出により母材の強度を向上させる効果がある。しかしながら、０．１％を超えて含有させると母材の靭性の低下を招くので、Ｖの含有量の上限を０．１％とする。なお、焼戻し時の炭窒化物析出により母材の強度を向上させる効果を確実に発現させるためには、０．００５％以上含有させるのが好ましい。
【００４５】
Ｃｕ：１．５％以下
Ｃｕは必要に応じて含有させることができる。含有させれば、靭性を劣化させずに強度を上昇させる効果がある。しかしながら、１．５％を超えて含有させると、鋼の焼入れ性を過度に高め、ＨＡＺ靱性を損なう傾向が強くなるので、Ｃｕの含有量の上限を１．５％とする。なお、靭性を劣化させずに強度を上昇させる効果を確実に発現させるためには、０．１％以上含有させるのが好ましい。
【００４６】
Ｎｉ：６．０％以下
Ｎｉは必要に応じて含有させることができる。含有させれば、溶接性およびＨＡＺ靱性に悪影響を及ぼすこともなく、焼入れ性向上を向上させて、母材の強度、靱性を向上させる効果がある。しかしながら、６．０％を超えて含有させると、構造用鋼材として極めてコスト高になるため、Ｎｉの含有量の上限は６．０％とする。なお、焼入れ性向上を向上させて、母材の強度、靱性を向上させる効果を確実に発現させるためには、０．１％以上含有させるのが好ましい。特に、Ｃｕを含有させる場合は、圧延時のひび割れ（Ｃｕチェッキング）を防止するためにも、０．１％以上のＮｉを含有させるのが好ましい。
【００４７】
Ｃｒ：１．０％以下
Ｃｒは必要に応じて含有させることができる。含有させれば、焼入れ性を高めて母材やＨＡＺの機械的性質を向上させる効果がある。しかしながら、１．０％を超えて含有させると、他の成分条件を満足させても、ＨＡＺ靭性が低下するため、Ｃｒの含有量の上限は１．０％とする。なお、焼入れ性を高めて母材やＨＡＺの機械的性質を向上させる効果を確実に発現させるためには、０．０５％以上含有させるのが好ましい。
【００４８】
Ｍｏ：０．８％以下
Ｍｏは必要に応じて含有させることができる。含有させれば、母材の強度と靱性を向上させる効果がある。しかしながら、０．８％を超えて含有させると、ＨＡＺの硬度が高まり靱性を損なうので、Ｍｏの上限は０．８％とする。なお、母材の強度と靱性を向上させる効果る確実に発現させるためには、０．０５％以上含有させるのが好ましい。
【００４９】
本発明に係る鋼材は、上記の必須元素あるいはさらに上記の任意元素を含有し、残部がＦｅおよび不純物からなる。ここで、不純物とは、原料鉱石やスクラップ等から混入する成分であって、本発明に悪影響を与えない範囲で許容されるものを意味する。
【００５０】
本発明に係る鋼材は、さらに、次の（１）〜（３）式を満足する必要がある。
【００５１】
０．５０≦Ｃａ／Ｏ≦１．３０  ・・・・・(１)式
溶鋼中で生成されるＣａＯ・Ａｌ２Ｏ３系介在物において、ＣａＯとＡｌ２Ｏ３とがほぼ１：１で共存した場合、ＣａＯ・Ａｌ２Ｏ３系介在物の融点は溶鋼温度以下に低下し液化する。このとき、ＣａＯ・Ａｌ２Ｏ３系介在物には表面張力が作用して、この介在物は球状となる。しかしながら、(１)式において（ここで、式中の元素記号はその元素の含有量（質量％）を示す。）、Ｃａ／Ｏが１．３０を超える場合にはＣａＯがＡｌ２Ｏ３よりも多くなり、また、Ｃａ／Ｏが０．５０未満である場合にはＡｌ２Ｏ３がＣａＯよりも多くなって、いずれの場合も、ＣａＯ・Ａｌ２Ｏ３系介在物の融点が溶鋼温度を超えるので、ＣａＯ・Ａｌ２Ｏ３系介在物の球状化は困難となる。したがって、ＣａＯ・Ａｌ２Ｏ３系介在物が球状化するように形態制御するためには、Ｃａ／Ｏを０．５０〜１.３０とする必要がある。なお、より球状化を促進するためには、Ｃａ／Ｏを０．６３〜１．１３とするのが好ましい。
【００５２】
Ｔｉ／Ｎ＜３．４  ・・・・・(２)式
前述したとおり、ＴｉおよびＮは鋼材中でＴｉＮを形成するので、溶接時に加熱されたオーステナイトの粗大化抑制効果および粒内フェライト変態促進効果による微細化によるＨＡＺ靭性を改善する。しかしながら、Ｔｉが過剰になり固溶Ｔｉが増加すると、ＨＡＺ靭性が著しく低下するので、ＴｉＮ形成のための原子量論比の３．４を下回る必要がある。したがって、(２)式において（ここで、式中の元素記号はその元素の含有量（質量％）を示す。）、Ｔｉ／Ｎ＜３．４と規定する。なお、Ｔｉ／Ｎを低下させると、ＴｉＮがより高温までもちきたされるので、オーステナイト粗大化抑制効果が改善される。Ｔｉ／Ｎは、２．５未満とするのが好ましい。
【００５３】
Pcm＊≦０．２３  ・・・・・(３)式
大入熱溶接ＨＡＺにおける島状マルテンサイトは、Ｃのみならず他の合金元素が増加することによっても生成が助長される。そして、ＨＡＺの硬度が高くなるとフェライト主体の組織からベイナイト主体の組織へと変化し、島状マルテンサイトも増加する。
【００５４】
Pcm＊は、元来ＴＭＣＰ(Thermo-Mechanical Control Process)鋼の溶接低温割れ防止のためのパラメータとして開発されたものである。ところが、このパラメータはＨＡＺの硬度と良い相関を有するので、本発明ではこのパラメータを島状マルテンサイト生成防止のための指標とした。本発明にかかる大入熱溶接ＨＡＺにおいて島状マルテンサイトを生成させないためには、Pcm＊の値を０．２３以下とすればよい。さらに、Pcm＊の値を０．２３以下とすることで、良好な溶接性を確保することもできる。なお、Pcm＊は次式で定義される（ここで、式中の元素記号はその元素の含有量（質量％）を示す。）。
Pcm＊=C+Si/30+Mn/20+Cu/20+Ni/60+Cr/20+Mo/15+V/3+Nb/2+23{B-(10.8/14.1)(N-Ti/3.4)}
ただし、B-(10.8/14.1)(N-Ti/3.4)≦０のとき、B-(10.8/14.1)(N-Ti/3.4)＝０として取り扱う。
【００５５】
（Ｂ）板厚方向で１／４位置におけるフェライト面積率について
本発明に係る鋼材はＨＡＺ靭性に優れるのみではなく、建築、橋梁用鋼材として大型地震に対する安全性をも兼ね備えることが求められる。このためには鋼材の降伏強度と引張強さの比である降伏比を低くすることが望ましく、鋼材組織を制御することで降伏比を低下させる必要がある。この鋼材組織制御としては板厚方向で１／４位置におけるフェライト面積率を１５％以上とすれば低降伏比を達成することができる。
【００５６】
（Ｃ）ＣａＯ・Ａｌ２Ｏ３系介在物の粒径およびアスペクト比について
ＣａＯ・Ａｌ２Ｏ３系介在物は、Ａｌ２Ｏ３中の一部のＡｌがＣａと置換する事により形成される介在物をいう。鋼中にＣａＯ・Ａｌ２Ｏ３系介在物を形成させるには、後述するような製鋼段階を経て鋼材を製造すればよい。
【００５７】
ＣａＯ・Ａｌ２Ｏ３系介在物の粒径は、０．５〜５μｍとする。粒径を０．５μｍ以上としたのは、これより小さい介在物は、破壊起点として影響する確率が低く、ＨＡＺ靭性に大きな影響を与えないためである。よって本発明では粒径０．５μｍ以下の介在物に関しては、その個数および形状について問題としない。また、粒径を５μｍ以下としたのは、Ｏの上限を０.００３５％とすると粒径が５μｍ超のＣａＯ・Ａｌ２Ｏ３系介在物が多数分散できないためであり、たとえ５μｍを超えるＣａＯ・Ａｌ２Ｏ３系介在物が存在したとしても、シャルピー試験時の破壊起点として作用する確率は限りなく低いためである。
【００５８】
ＣａＯ・Ａｌ２Ｏ３系介在物が球状化し、アスペクト比（長径／短径）が１に近い場合、シャルピー試験時の同介在物および周辺組織への応力集中が緩和されるため、靭性が向上するとともに安定化する。一方でアスペクト比の大きい長径化した介在物がシャルピー試験片のノッチ近傍に存在する場合、応力集中源となり、そこから発生するき裂の伝播によって、靭性が著しく低下する。なお、アスペクト比とは、鋼材の圧延方向に平行な断面で観察される介在物の長径を短径で除した値を意味する。
【００５９】
ＣａＯ・Ａｌ２Ｏ３系介在物は、Ｃａ／Ｏが０．５０〜１．３０の範囲であれば、溶鋼中で球状化し、またこの組成の介在物は圧延によって破砕や延伸されることがないため、そのアスペクト比は１に近い値となる。しかし、Ｃａ／Ｏが０．５０未満、または１．３０以上となる場合、ＣａＯ・Ａｌ２Ｏ３系介在物は溶鋼中で完全には球状化せず、圧延中に破砕され点列状につらなった形状となり、アスペクト比が高くなる。この場合、シャルピー試験における応力集中源となるため、アスペクト比の上限を１．９とした。なお、このとき、点列状につらなった介在物を一つの延伸した介在物と見なして差し支えない。
【００６０】
粒径０．５μｍ以上のＡｌ２Ｏ３やＣａＯは、圧延により、延伸した粗大な介在物や点列状につらなった介在物群を形成し、シャルピー試験における応力集中源となり、ＨＡＺ靭性の安定性を著しく低下させる。特に、アスペクト比が５以上の場合、他の介在物が存在したとしても、最も有効な応力集中源として作用する。なお、このとき、ＣａＯ・Ａｌ２Ｏ３系介在物と同様に、点列状に並んだ介在物を一つの延伸した介在物と見なしても差し支えない。
【００６１】
本発明のＣａＯ・Ａｌ２Ｏ３系介在物のアスペクト比は、以下のような方法で定量的に測定すればよい。すなわち、鋼材の圧延方向に対し平行な断面、好ましくは断面中心部から観察用試料を作成し、走査型電子顕微鏡（ＳＥＭ）を用いて３０００〜１００００倍の倍率で、少なくとも１００個以上のＣａＯ・Ａｌ２Ｏ３系介在物を観察し、その長径を短径で除した値の平均値を算出すればよい。Ａｌ２Ｏ３、ＣａＯに関しても、同様の測定方法を用いることに何ら問題はない。
【００６２】
また、このとき測定した長径の平均値を、介在物の粒径として使用することに何ら問題はない。
【００６３】
（Ｄ）製造方法
本発明に係る製造方法は、その製鋼段階に特徴を有する。すなわち、溶鋼中のＡｌが０．００５％〜０．０８％の範囲となるようにＡｌを添加して脱酸し、さらに脱ガス装置で１５分以上処理した後、溶鋼温度を１６００±７０℃に保った状態でＣａを添加し、鋳造したスラブを熱間圧延した後、７５０℃以下の温度から水冷を開始することにより、大入熱溶接熱影響部の靭性に優れた鋼板を製造するものである。
【００６４】
本発明に係る製造方法では、まず、あらかじめ成分を調整した溶鋼に、溶鋼中のＡｌが０．００５％〜０．０８％の範囲となるようにＡｌを添加して脱酸する。最初に添加するＡｌは脱酸力が強いため、溶鋼中の固溶酸素と結合し、Ａｌ２Ｏ３を生成する。溶鋼中のＡｌが０．００５％未満の場合には、Ａｌによる脱酸が不十分となり、Ａｌ２Ｏ３が生成しない。また、溶鋼中のＡｌが０．０８％超の場合には、余分なＡｌが鋼中に固溶Ａｌとして残留し、母材、ならびにＨＡＺの靭性を劣化せしめる。なお、本発明に係る製造方法において「Ａｌを添加する」とは、投入したＡｌが溶鋼中に均一に混合されることを意味する。Ｃａ添加についても同様である。
【００６５】
続いて、脱ガス装置にて１５分以上処理する。一定時間以上脱ガス処理することで、粗大なＡｌ２Ｏ３を浮上分離させることができる。その後、溶鋼温度を１６００±７０℃に保った状態でＣａを添加し、鋳造する。Ｃａ添加により、Ａｌ２Ｏ３が一部還元されＡｌとＣａが置換する事により、ＣａＯ・Ａｌ２Ｏ３系介在物が形成される。このとき、溶鋼の温度を１６００±７０℃に制御することによりＣａＯ・Ａｌ２Ｏ３系介在物は溶鋼中で液状化し、表面張力の作用により表面積を最小化するために、同介在物は球状化する。なお、球状化には、Ｃａ、Ａｌ、Ｏ含有量を本発明に係る含有量となるように制御することが必要である。
【００６６】
このようにして得られたスラブは、さらにこの後、鋳造工程、熱間圧延工程を経て板状に加工する。鋳造および熱間圧延は、通常の方法により行うことが出来る。熱間圧延後は、７５０℃以下の温度から水冷を開始する。このような水冷を行うことで、板厚１／４位置におけるフェライト面積率を１５％以上とし、低降伏比を有する鋼材を製造することができる。水冷後、焼もどしを行うことはフェライト分率を制御する上で差し支えない。
【実施例】
【００６７】
表１に示した化学組成を有する鋼を溶製し、加熱、圧延を経て板厚１９〜６５ｍｍの鋼板を製造した。得られた鋼板を入熱２００〜５００ｋＪ／ｃｍで溶接した温度履歴を模擬した再現熱サイクル試験に供し、０℃でシャルピー試験を行い、ＨＡＺ靭性を評価した。試験番号の１〜２３が本発明例、ａ〜ｎが比較鋼である。母材の製造条件は下記のとおりである。
【００６８】
【表１】
2010180424.tif 000002
【００６９】
表２に、母材の製造方法、母材特性およびＨＡＺの靭性を示す。なお、表２中の母材製造法のＤＱは、圧延終了後に表中に示す水冷開始温度から、直接水冷したことを示し、そして、Ｔは水冷後に表中に示す焼戻し温度で焼戻ししたことを示す。また、Ａｌ添加後の脱ガス処理はすべての実施例において１５分以上行った。ＨＡＺ靭性評価のためのシャルピー試験は、再現熱サイクルを付与した３本の試験片で行った。表２にその３本の試験片による測定値を示す。
【００７０】
【表２】
2010180424.tif 000003
【００７１】
表２から明らかなように、本発明例に係る試験番号１〜２３の鋼材は、優れたＨＡＺ靭性を有し、０℃でのＨＡＺ靭性がいずれも７０Ｊ以上と極めて優れている。
【００７２】
一方、比較例に係る試験番号ａ〜ｎの鋼材は、いずれも０℃でのＨＡＺ靭性が３本中の少なくとも１本は７０J未満の値を示した。このうち、比較例ｈおよびｎはＨＡＺ靭性のバラツキが大きく、それぞれ最大で２００Ｊ、１８０Ｊの差が出た。
ここで、試験番号ａ〜ｋの鋼材は、基本成分または成分パラメータが本発明鋼の要件を満たさない例である。また、試験番号ｌの鋼材は、水冷開始温度が高いため、ＣａＯ・Ａｌ２Ｏ３系介在物の粒径およびアスペクト比が本発明鋼の所定の値を超えた例である。なお、試験番号ｍおよびｎの鋼材は、ともにＣａ添加温度が本発明の製造方法から逸脱しているため、ＣａＯ・Ａｌ２Ｏ３系介在物のアスペクト比がアスペクト比が本発明鋼の所定の値を超え、ＨＡＺ靭性が低下した例である。
【００７３】
以上の実験結果と、その切欠引張強度向上のメカニズムから、低Ｓ化によって切欠引張強度が向上するという現象は、一般的な浸炭鋼においては、普遍的に成り立つことが明白である。
【産業上の利用可能性】
【００７４】
本発明によれば、大入熱溶接熱影響部におけるシャルピー試験で安定して高い吸収エネルギーを確保できるので、建築、橋梁などの鋼構造物に好適な靱性に優れた鋼材を提供することができる。